ТКАНЬ И ВОЛОКОННЫЙ ПРОДУКТ

1. Ткань, содержащая арамидные волокна, в которую введена гидрофилизирующая добавка.
2. Ткань по п. 1, в которой арамидные волокна содержат от 30 мас.% до 97 мас.% мета-арамидных волокон и от 3 мас.% до 70 мас.% пара-арамидных волокон.
3. Ткань по п. 2, в которой степень кристаллизации волокон из полностью ароматического полиамида, относящегося к мета-типу, находится в диапазоне от 15 до 25%.
4. Ткань по п. 2, в которой полностью ароматический полиамид, относящийся к мета-типу, который образует волокна из полностью ароматического полиамида, относящегося к мета-типу, является относящимся к мета-типу полностью ароматическим полиамидом, полученным в результате сополимеризации компонента в виде ароматического диамина или компонента в виде галогенангидрида ароматической дикарбоновой кислоты с введением их в основную цепь ароматического полиамида, содержащую повторяющееся структурное элементарное звено, описывающееся следующей далее формулой (1), при этом компонент в виде ароматического диамина или компонент в виде галогенангидрида ароматической дикарбоновой кислоты имеют другие основные образующие полимер элементарные звенья в его повторяющихся структурах, так что они сополимеризуются в качестве третьего компонента в количестве в диапазоне от 1 мол.% до 10 мол.% при расчете на совокупное количество повторяющихся структурных элементарных звеньев ароматического полиамида:
-(NH-Ar1-NH-CO-Ar1-CO)-
(1)
где Ar1 представляет собой двухвалентную ароматическую группу, содержащую соединительную группу при мета-координации или при координации, отличной от параллельной оси.
5. Ткань по п. 4, в которой ароматический диамин, исполняющий функцию третьего компонента, описывается формулой (2) или формулой (3), а галогенангидрид ароматической дикарбоновой кислоты описывается формулой (4) или формулой (5):
H<sub>2</sub>N-Ar2-NH<sub>2</sub>
(2)
H<sub>2</sub>N-Ar2-Y-Ar2-NH<sub>2</sub>
(3)
XOC-Ar3-COX
(4)
XOC-Ar3-Y-Ar3-COX
(5)
где Ar2 представляет собой двухвалентную ароматическую группу, отличную от Ar1, Ar3 представляет собой двухвалентную ароматическую группу, отличную от Ar1, Y представляет собой, по меньшей мере, один тип атома или функциональной группы, выбираемых из группы, состоящей из атома кислорода, атома серы и алкиленовой группы, а Х представляет собой атом галогена.
6. Ткань по п. 2, в которой остаточное количество растворителя в волокнах из ароматического полиамида, относящегося к мета-типу, составляет 0,1 мас.% и менее.
7. Ткань по п. 1, дополнительно содержащая электропроводящие волокна.
8. Ткань по п. 1, дополнительно содержащая волокна из сложного полиэфира.
9. Ткань по п. 8, в которой волокна из сложного полиэфира являются волокнами из сложного полиэфира, которые содержат антипирен.
10. Ткань по п. 8, в которой волокна из сложного полиэфира имеют поперечное сечение неправильной формы.
11. Ткань по п. 8, в которой форма поперечного сечения элементарных волокон в волокнах из сложного полиэфира является полосовой, W-образной, крестообразной, полой или треугольной.
12. Ткань по п. 8, в которой арамидные волокна и/или электропроводящие волокна и/или волокна из сложного полиэфира содержатся в ткани в виде крученой пряжи.
13. Ткань по п. 8, в которой арамидные волокна и волокна из сложного полиэфира содержатся в ткани в виде смешанной пряжи.
14. Ткань по п. 1, которая обладает структурой с двухсторонним переплетением.
15. Ткань по п. 1, в которой гидрофилизирующая добавка представляет собой полиэтиленгликольдиакрилат, производное полиэтиленгликольдиакрилата, сополимер полиэтилентерефталат-полиэтиленгликоль, растворимый в воде полиуретан или сополимер полиэтиленгликоль-аминосиликон.
2
2
16. Ткань по п. 1, в которой основная масса ткани находится в диапазоне от 130 г/м до 260 г/м.
17. Ткань по п. 1, которая подвергнута переработке в виде окрашивания.
18. Ткань по п. 1, в которой догорание ткани, полученное в результате измерения воспламеняемости в соответствии с документом Method A-4 of JIS L1091-1992, составляет 2,0 секунды и менее.
19. Ткань по п. 1, в которой характеристики влагопоглощения, измеренные в соответствии с документом ААТСС79 составляют 10 с и менее.
20. Ткань по п. 1, в которой характеристики водопоглощения, измеренные в соответствии с документом ААТСС79 после 20 циклов стирки согласно ISO6339-2012 (6N-F) составляют 30 с и менее.
21. Текстильная продукция, в которой используют ткань по п. 1, и которую выбирают из группы, состоящей из защитной одежды, защитной пожарной одежды, одежды для борьбы с пожарами, одежды для спасательных работ, спецодежды, обмундирования полицейских, обмундирования сил самообороны и обмундирования вооруженных сил.